Patent ES-2559957-T3 (ES)
Title: Preparación de un copolímero de propileno heterofásico blando
Inventor: GAHLEITNER MARKUS
IPC: C08L23/16
Filed: 2011-08-09
Granted: 2016-02-16
Abstract: Procedimiento para la preparación de un copolímero de propileno heterofásico (RAHECO) que comprende un copolímero de propileno al azar (R-PP) y un copolímero de propileno elastomérico (E), en el que el procedimiento es un procedimiento de polimerización secuencial que comprende las etapas de (a) polimerizar en un primer reactor (R1) propileno y etileno y/o una a-olefina C4 a C12 obteniendo una primera fracción de copolímero de propileno al azar (R-PP1), (b) transferir la primera fracción de copolímero de propileno al azar (R-PP1) a un segundo reactor (R2), (c) polimerizar en dicho segundo reactor (R2), en presencia de la primera fracción de copolímero de propileno al azar (R-PP1), propileno y etileno y/o una a-olefina C4 a C12, obteniendo una segunda fracción de copolímero de propileno al azar (R-PP2), formando la primera fracción de copolímero de propileno al azar (R-PP1) y la segunda fracción de copolímero de propileno al azar (R-PP2) la matriz (M) del copolímero de propileno heterofásico (RAHECO), es decir formando el copolímero de propileno al azar (R-PP), en el que dicha matriz (M), es decir el copolímero de propileno al azar (R-PP), tiene un contenido en comonómero de al menos el 4,0% en peso, (d) transferir dicha matriz (M), es decir dicho copolímero de propileno al azar (R-PP) a un tercer reactor (R3), (e) polimerizar en dicho tercer reactor (R3) en presencia de dicha matriz (M), es decir de dicho copolímero de propileno al azar (R-PP), propileno y etileno y/o una a-olefina C4 a C12, obteniendo una primera fracción (E-1) del copolímero de propileno elastomérico (E) del copolímero de propileno heterofásico (RAHECO), formando dicha primera fracción (E-1) y la matriz (M), es decir dicho copolímero de propileno al azar (R-PP), una primera mezcla íntima (IM), (f) transferir dicha primera mezcla íntima (IM) a un cuarto reactor (R4), (g) polimerizar en dicho cuarto reactor (R4) en presencia de la primera mezcla íntima (IM) propileno y etileno y/o una a-olefina C4 a C12, obteniendo una segunda fracción (E-2) del copolímero de propileno elastomérico (E) del copolímero de propileno heterofásico (RAHECO), formando la segunda fracción (E-2) y la primera mezcla íntima (IM) el copolímero de propileno heterofásico (RAHECO), (h) retirar el copolímero de propileno heterofásico (RAHECO) del cuarto reactor (R4), (i) opcionalmente reducir la viscosidad de dicho copolímero de propileno heterofásico (RAHECO), en el que el copolímero de propileno heterofásico (RAHECO) tras la etapa (g) y/o (i) (i) tiene un contenido en compuestos solubles en xileno frío (XCS) determinado según la norma ISO 16152 (25ºC) en el intervalo del 35 al 55% en peso, (ii) tiene un contenido en comonómero en el intervalo del 8,0 al 17,0% en peso, y cumple la inecuación (I) en la que Co (total) es el contenido en comonómero [% en peso] del copolímero de propileno heterofásico (RAHECO) tras la etapa (g) e (i), respectivamente, Co (XCS) es el contenido en comonómero [% en peso] de la fracción soluble en xileno frío (XCS) del copolímero de propileno heterofásico (RAHECO) tras la etapa (g) e (i), respectivamente.